(57)【要約】【課題】熱可塑性樹脂成形品の自然環境における劣化と相関性の良い試験結果が、非常に短時間で得られる熱可塑性樹脂成形品の促進耐候性試験方法を提供する。【解決手段】水銀ランプから発せられる紫外線を熱可塑性樹脂成形品に、常温、常圧下で照射する促進耐候性試験方法。塗装が施されてなる塗膜表面を有する熱可塑性樹脂成形品であって、該塗膜表面に水銀ランプから発せられる紫外線を常温、常圧下で照射する上記の促進耐候性試験方法。水銀ランプから発せられる紫外線の波長が１５０ｎｍ〜３００ｎｍであり、該紫外線の強度が１５ｍＷ／ｃｍ2〜４９ｍＷ／ｃｍ2である上記の促進耐候性試験方法。【選択図】なし【特許請求の範囲】
【請求項１】
水銀ランプから発せられる紫外線を熱可塑性樹脂成形品に、常温、常圧下で照射する促進耐候性試験方法。
【請求項２】
塗装が施されてなる塗膜表面を有する熱可塑性樹脂成形品であって、該塗膜表面に水銀ランプから発せられる紫外線を常温、常圧下で照射する請求項１に記載の促進耐候性試験方法。
【請求項３】
水銀ランプから発せられる紫外線の波長が１５０ｎｍ〜３００ｎｍであり、該紫外線の強度が１５ｍＷ／ｃｍ2〜４９ｍＷ／ｃｍ2である請求項１または２に記載の促進耐候性試験方法。
【発明の詳細な説明】
【技術分野】
【０００１】
本発明は、熱可塑性樹脂成形品の促進耐候性試験方法に関するものである。さらに詳細には、熱可塑性樹脂成形品の自然環境における劣化と相関性の良い試験結果が、非常に短時間で得られる熱可塑性樹脂成形品の促進耐候性試験方法に関するものである。特に、塗装が施されてなる塗膜表面を有する熱可塑性樹脂成形品の該塗膜表面の自然環境における劣化と相関性の良い試験結果が、非常に短時間で得られる熱可塑性樹脂成形品の促進耐候性試験方法に関するものである。
【背景技術】
【０００２】
従来から、熱可塑性樹脂成形品の促進耐候性試験方法は、一般にＪＩＳ  Ｂ７７５３に従って行われており、促進耐候性試験機では、通常、カーボンアークランプやキセノンアークランプ等の光源が使用されている。
【０００３】
しかし、カーボンアークランプやキセノンアークランプ等の光源を用いた場合、紫外線照射強度が一般に６ｍＷ／ｃｍ2程度であることから、太陽光が１年間照射された場合の劣化に相当する紫外線劣化特性を測定し、その結果を判断するためには１０００時間以上という長時間の照射時間が必要であり、非常に非効率であった。
【０００４】
そのような状況の下、改良された促進耐候性試験方法が知られており、例えば、特開昭６０−１１７１２８号公報には、高圧金属蒸気放電灯と３００〜４００ｎｍの波長域の紫外線のみ透過するフィルターとを組み合せた光源により、試料温度が８０℃以下となる条件下で被照射面１ｃｍ2あたり５０ｍＷ異常の強度で紫外線を照射する耐候（光）性試験のプレ試験方法が記載されている。
【０００５】
また、特開平４−１２２４９号公報には、塗覆材の表面に２９５〜４５０ｎｍの波長の紫外線を１００±２０ｍＷ／ｃｍ2の強度で照射する紫外線照射工程と、塗覆材の相対湿度を特定の範囲に維持し、表面温度を５０±５℃とする結露工程とからなり、紫外線照射工程時間＋結露工程時間が１０〜６０時間で、結露工程時間が５時間以上である促進耐候性試験方法が記載されている。
【０００６】
そして、特開２００１−５９８０９号公報には、放電式真空蒸着装置、放電式イオンプレーティング装置又はイオンスパッタリング装置を用いて、減圧下で高周波電界によりガスをイオン化させる方法によって、生成したプラズマから発する紫外線を照射する耐光性試験方法が記載されている。
【０００７】
【特許文献１】特開昭６０−１１７１２８号公報
【特許文献２】特開平４−１２２４９号公報
【特許文献３】特開２００１−５９８０９号公報
【発明の開示】
【発明が解決しようとする課題】
【０００８】
しかし、上記の公報等に記載されている促進耐候性試験方法においても、さらなる改良が望まれており、より簡易な装置で、簡易な方法で、非常に短時間に、熱可塑性樹脂成形品の自然環境における劣化と相関性の良い試験結果が得られる熱可塑性樹脂成形品の促進耐候性試験方法が求められていた。
【０００９】
かかる状況の下、本発明の目的は、熱可塑性樹脂成形品の自然環境における劣化と相関性の良い試験結果が、非常に短時間で得られる熱可塑性樹脂成形品の促進耐候性試験方法を提供することにある。
【課題を解決するための手段】
【００１０】
本発明者は、かかる実状に鑑み、鋭意検討の結果、本発明が、上記の課題を解決できることを見出し、本発明を完成させるに至った。
すなわち、本発明の一は、水銀ランプから発せられる紫外線を熱可塑性樹脂成形品に、常温、常圧下で照射する促進耐候性試験方法に係るものである。
また、本発明の一は、塗装が施されてなる塗膜表面を有する熱可塑性樹脂成形品であって、該塗膜表面に水銀ランプから発せられる紫外線を常温、常圧下で照射する上記の促進耐候性試験方法に係るものである。
そして、本発明の一は、水銀ランプから発せられる紫外線の波長が１５０ｎｍ〜３００ｎｍであり、該紫外線の強度が１５ｍＷ／ｃｍ2〜４９ｍＷ／ｃｍ2である上記の促進耐候性試験方法に係るものである。
【発明の効果】
【００１１】
本発明の熱可塑性樹脂成形品の促進耐候性試験方法によれば、熱可塑性樹脂成形品の自然環境における劣化と相関性の良い試験結果が、非常に短時間で得られる。
【発明を実施するための最良の形態】
【００１２】
本発明の熱可塑性樹脂成形品の促進耐候性試験方法で用いられる光源は水銀ランプであり、水銀ランプとして、好ましくは合成石英製低圧水銀ランプである。
水銀ランプから発せられる紫外線の波長は３００ｎｍ以下であり、好ましくは１５０ｎｍ〜３００ｎｍであり、特に好ましくは主な作用波長として２５４ｎｍおよび１８５ｎｍの波長光を有する紫外線である。
【００１３】
水銀ランプから発せられる紫外線の強度として、好ましくは１５ｍＷ／ｃｍ2〜４９ｍＷ／ｃｍ2であり、より好ましくは２０ｍＷ／ｃｍ2〜２４ｍＷ／ｃｍ2である。
【００１４】
本発明の促進耐候性試験方法において、水銀ランプから発せられる紫外線は、熱可塑性樹脂成形品に、常温、常圧下で照射される。常温とは２０±５℃である。
【００１５】
本発明の促進耐候性試験方法において、紫外線は熱可塑性樹脂成形品の表面に照射されることが好ましく、また、紫外線は熱可塑性樹脂成形品に直接、照射されることが好ましい。また、紫外線が照射される熱可塑性樹脂成形品と水銀ランプとの距離は、通常５０〜２００ｍｍであり、好ましくは５０〜６０ｍｍである。そして、紫外線の照射時間として、好ましくは３０〜１２０分であり、より好ましくは８０〜９０分である。
【００１６】
本発明の促進耐候性試験方法において、紫外線に照射される熱可塑性樹脂成形品の劣化の程度（ΔＥ）は、ＡＳＴＭＤ１３６５-５５Ｔに従って、算出する。
【００１７】
本発明は、熱可塑性樹脂からなる成形品の促進耐候性試験方法であり、熱可塑性樹脂としては、例えば、エチレン、プロピレン、ブテン−１、ペンテン−１、ヘキセン−１、３−メチルブテン−１、４−メチルペンテン−１などのα−オレフィンの単独重合体や、前記のα−オレフィンから選ばれる少なくとも２種類のα−オレフィンの共重合体が挙げられる。また、前記のα−オレフィンと他の不飽和単量体との共重合体が挙げられる。また、熱可塑性樹脂として、前記の単独重合体や共重合体から選ばれる少なくとも２種類の重合体の組成物を用いても良い。
【００１８】
前記の熱可塑性樹脂として、好ましくはオレフィン系樹脂であり、より好ましくはエチレン系樹脂またはプロピレン系樹脂であり、さらに好ましくはプロピレン系樹脂である。
エチレン系樹脂としては、例えば、高密度ポリエチレン、中密度ポリエチレン、低密度ポリエチレン、直鎖状ポリエチレン、エチレン−酢酸ビニル共重合体、エチレン−アクリル酸エチル共重合体等が挙げられ、プロピレン系樹脂としては、例えば、アイソタクチックポリプロピレン、シンジオタクチックポリプロピレン、プロピレン−エチレンブロック共重合体、プロピレン−エチレンランダム共重合体等が挙げられる。
【００１９】
また、前記の熱可塑性樹脂としては、前記の単独重合体や共重合体から選ばれる少なくとも１種類の重合体に、少なくとも１種の熱可塑性エラストマーや少なくとも１種の無機フィラーを含有させた熱可塑性樹脂組成物を用いても良い。
【００２０】
熱可塑性エラストマーとしては、例えば、オレフィン系エラストマーやスチレン系エラストマーが挙げられる。オレフィン系エラストマーとしては、オレフィンを主成分とする無定型でランダムな共重合弾性体が挙げられ、例えば、エチレン−プロピレン共重合体ゴム、エチレン−プロピレン−非共役ジエン系共重合体ゴム、エチレン−ブテン−１共重合体ゴム、エチレン−ブテン−１−非共役ジエン系共重合体ゴム、プロピレン−ブタジエン系共重合体ゴム、エチレン−オクテン系共重合体ゴム等が挙げられる。
【００２１】
非共役ジエンとしては、例えば、ジシクロペンタジエン、１，４−ヘキサジエン、シクロオクタジエン、メチルノルボルネン、エチリデンノルボルネン等が挙げられる。
【００２２】
スチレン系エラストマーとしては、例えば、スチレン−ブタジエンブロック共重合体、スチレン−イソプレンブロック共重合体、水素化スチレン−イソプレンブロック共重合体、スチレングラフトエチレン−プロピレン共重合体ゴム、スチレン−アクリロニトリルグラフトエチレン−プロピレン共重合体ゴム、スチレングラフトエチレン−プロピレン−非共役ジエン共重合体ゴム、スチレン−エチレン−ブチレン−スチレンブロック共重合体ゴム等が挙げられる。
【００２３】
また、無機フィラーとしては、例えば、タルク、マイカ、ワラストナイト、炭酸カルシウム、硫酸バリウム、炭酸マグネシウム、クレー、アルミナ、シリカ、硫酸カルシウム、炭素繊維、ガラス繊維、金属繊維、酸化チタン、カーボンブラック、水酸化マグネシウム、けいそう土等が挙げられる。
【００２４】
前記の熱可塑性樹脂には、必要に応じて、添加剤を含ませても良く、添加剤としては、例えば、酸化防止剤、紫外線吸収材、滑剤、顔料、帯電防止剤、銅害防止剤、中和剤、造核剤等が挙げられる。
【００２５】
本発明は、熱可塑性樹脂成形品の促進耐候性試験方法であり、熱可塑性樹脂成形品とは、前記熱可塑性樹脂を、公知の成形法で成形した成形品である。公知の成形法としては、例えば、射出成形法、射出圧縮成形法、射出プレス成形法等が挙げられ、さらに、圧縮成形法、ブロー成形法、射出ブロー成形法、シート成形法、熱成形（真空成形法や圧空成形法）、フィルム押出成形法等が挙げられる。
【００２６】
前記の熱可塑性樹脂成形品の表面に塗装を施し塗膜表面を付与する方法としては、公知の塗装方法が挙げられ、例えば、プライマー層と、中塗り層と、上塗りクリヤー層の３層を塗装し、使用した塗料に応じて、規定された温度で焼き付け、該塗装品を１２時間以上自然放置する方法が挙げられる。
【００２７】
プライマーとしてはメラミン系プライマー、エポキシ系プライマー、アクリル系プライマー、塩素化オレフィン系プライマー等が挙げられ、好ましくは塩素化オレフィン系プライマーである。
【００２８】
中塗りおよび上塗りクリヤーに用いられる塗料としては、粉体塗料、水溶性塗料、エマルジョン塗料、ゾル形塗料、多液形塗料（溶剤系塗料）等が挙げられる。好ましくは溶剤系塗料である。
【００２９】
前記の塗料の成分としては、アルキド樹脂を主成分とするアルキド樹脂塗料、アクリルアルキド樹脂塗料、フタル酸樹脂塗料、メラミン尿素樹脂を主成分とするアミノアルキド樹脂塗料、メラミン焼き付け樹脂塗料、メラミン尿素樹脂塗料、エポキシ樹脂を主成分とするエポキシ樹脂塗料、ポリウレタン樹脂を主成分とするウレタン樹脂塗料、アクリルウレタン樹脂塗料、ポリエステルウレタン樹脂塗料、酢酸ビニル樹脂を主成分とする酢酸ビニルエマルジョン塗料、アクリル樹脂を主成分とするアクリル樹脂塗料、アクリルエマルジョン塗料等が挙げられる。好ましくはアクリル樹脂塗料、アクリルエマルジョン塗料であり、より好ましくはウレタン樹脂塗料、アクリルウレタン樹脂塗料である。
【００３０】
前記の塗料で、塗装が施されてなる塗膜表面を有する熱可塑性樹脂成形品の促進耐候性試験方法として、具体的な方法は、塗装品（試料）の表面と照射ランプの距離を６０ｍｍとし、塗装品（試料）をロットごとに常温、常圧下で被照射面に２１ｍＷ／ｃｍ2の照射強度の紫外線を塗装品（試料）の表面に保ち９０分間照射させて、その劣化の程度（ΔＥ）をＡＳＴＭＤ１３６５-５５Ｔに従って、算出する方法である。
【００３１】
なお、前記の具体的な促進耐候性試験方法で算出された劣化の程度（ΔＥ）の値と、前記の具体的な促進耐候性試験方法で使用した試料と同じ塗装品を用いて、ＪＩＳ-Ｂ７７５３に準じた試験方法で、１２００時間の耐候テストを実施した塗装品の劣化の程度（ΔＥ）の値とは、ほぼ近似値であることを確認した。
【実施例】
【００３２】
以下、実施例および比較例によって、本発明を説明する。
実施例１
（１−１）樹脂成形品製造方法
ポリプロピレン（住友化学製、住友ノ−ブレンＡＷ５６４）を射出成形機（住友重機製  ネオマット５１５／１５０）にて、成形温度２２０℃で、７０×１５０×３ｍｍｔの平板を成形した。
【００３３】
（１−２）塗装
前述した熱可塑性樹脂を成形加工した後、その成形品表面に下記の通りの方法によって、塗装を施した。
（１）プライマ−（三井化学株製ユニスト−ルＰ４０１）を１０μｍの厚みになるように塗布した。
（２）中塗り（日本ビ−ケミカル社製  フレキセン１０５）を１０μｍの厚みになるように塗布した。
（３）トップコ−ト（日本ビ−ケミカル社製  Ｒ３２０）を２０μｍの厚みになるように塗布した。
（４）焼き付け温度１２０℃で２０分間保持して得た塗装成形品を常温で１２時間以上放置した。
【００３４】
（１−３）紫外線照射
上記の方法で塗装した成形品を水銀ランプ（セン特殊光源株式会社、ＳＵＶ−１１０）を装着した紫外線照射装置の前面に載置し、光源と塗装成形品表面との距離を６０ｍｍに保ち、常温、常圧雰囲気中で紫外線を９０分間照射した。
本実施例および比較例ででは、特開平５-４３７２２号公報に記載の１８５ｎｍの波長における光の透過率を８５％以上である合成石英を用いて作製された水銀ランプを用いた。
【００３５】
（１−４）塗装品紫外線照射方法
（１）扉（Ａ）を開けてターンテーブルに塗装面を上に向けてセットした。
（２）扉を開けたまま操作盤（Ｂ）内の「パワーボタン」をＯＮにした。
（３）操作盤内「ターンテーブル上下降スイッチ」で水銀ランプと塗装面の距離を６０ｍｍに調整した。
（４）操作盤内「照射タイマー」を９０分にセットした。
（５）扉を閉止した。自動的にターンテーブルが回転して水銀ランプが点灯した。
（６）９０分後に水銀ランプを消灯した。
なお、ターンテーブル上に塗装品(試料）載せることができる面積は１５０ｍｍ×１５０ｍｍであり、照射必要枚数を１枚ごとにバッチで照射した。
【００３６】
（１−５）耐候テスト後の塗膜黄変「ΔＥ」（劣化の程度）の算出方法
ＡＳＴＭ  Ｄ１３６５−５５Ｔに従って、スガ試験機株式会社製測色色差計ＭＳＣ−４５−２Ｂを使用して、促進耐候テスト前後のＬ、ａ、ｂの変化量から、次式によって、塗膜黄変「ΔＥ」を求めた。
ΔＥ＝〔（ΔＬ）2＋（Δａ）2＋（Δｂ）2〕1/2
（但し、ΔＬ、Δａ、Δｂはそれぞれ、ΔＬは耐候テスト前後の明度の変化量、Δａは赤−緑軸に沿った色度の変化量、Δｂは黄−青軸に沿った色度の変化量を表す。）
算出された塗膜黄変「ΔＥ」（劣化の程度）を表１に示した。
【００３７】
比較例２
紫外線照射処理の代わりにＪＩＳ  Ｂ−７７５３に準拠して、サンシャイン・カーボンアーク・ウェザーメーターを用いて耐候試験を行った以外は、実施例１と同様に実施した。その結果を表１に示した。
（耐候試験条件）
ＪＩＳ  Ｂ−７７５３準拠スガ試験機株式会社製のサンシャイン・カ-ボンアーク・ウェザーメーター（ＷＥＬ−ＳＵＮ−ＨＣＨ型）を使用し、以下の条件で測定を行った。
照射・降雨サイクル：１２０分照射／１８分降雨
ブラックパネル温度：６３±２℃
槽内温度：４０℃±２℃
照射時間：１２００時間
照射面：塗装面に照射
【００３８】
実施例３
トップコ−ト（塗装）塗膜を３０μｍとした以外は実施例１と同様に実施した。塗装面の黄変「ΔＥ」を測定し、その結果を表１に示した。
【００３９】
比較例４
紫外線照射処理の代わりにＪＩＳ  Ｂ−７７５３に準拠して、サンシャイン・カーボンアーク・ウェザーメーターを用いて耐候試験を行った以外は、実施例３と同様に実施した。塗装面の黄変「ΔＥ」を測定し、その結果を表１に示した。
【００４０】
実施例５
トップコ−ト（塗装）塗膜を４０μｍとした以外は実施例１と同様に実施した。塗装面の黄変「ΔＥ」を測定し、その結果を表１に示した。
【００４１】
比較例６
紫外線照射処理の代わりにＪＩＳ  Ｂ−７７５３に準拠して、サンシャイン・カーボンアーク・ウェザーメーターを用いて耐候試験を行った以外は、実施例５と同様に実施した、塗装面の黄変「ΔＥ」を測定し、その結果を表１に示した。
【００４２】
【表１】
2008209367.tif 000002
【図面の簡単な説明】
【００４３】
【図１】紫外線照射装置図
【符号の説明】
【００４４】
１  装置前面部（Ａ：扉、Ｂ：操作盤、Ｃ：空気排気孔の出口）
２  装置底面部（Ｄ：空気通気孔）
３  装置内部構成（Ｅ：水銀ランプ、Ｆ：ターンテーブル）
【図１】
2008209367.tif 000003